FR 2810987 A1 20020104 FR 0008634 A 20000703 COMPOSITIONS POLYMERES AUX PROPRIETES MECANIQUES AMELIOREES L'invention concerne des matériaux thermoplastiques aux propriétés mécaniques améliorées, comprenant une matrice et des inclusions. Ces matériaux peuvent notamment être utilisées pour la réalisation d'articles thermoplastiques moulés. Les propriétés mécaniques et thermomécaniques d'un matériau sont des données essentielles pour la conception d'articles manufacturés. Afin de conférer à un matériau les meilleures propriétés possibles, on cherche souvent à le modifier en utilisant des additifs ou charges convenablement choisis. Cette technique est en particulier utilisée pour la réalisation de matériaux thermoplastiques. Il est connu d'utiliser des élastomères, dispersés dans une matrice sous forme d'inclusions, pour améliorer la résistance au choc d'un matériau thermoplastique. L'ajout de tels composés détériore le module des compositions. On utilise généralement des élastomères intrinsèquement compatibles avec la matrice, ou compatibilisés soit par greffage de fonctions sur l'élastomère, soit par utilisation d'un agent de compatibilisation. Les mécanismes de renfort des polymères par des élastomères ont été décrits par notamment Wu (J. Appl. Pol. Sci., vol 35, 549-561, 1988) puis par Bartczac (Polymer, vol 40,2331-2346, 1999). Ces études enseignent que le renfort est lié à la distance moyenne entre deux inclusions d'élastomères, et qu'il est donc lié à la taille et à la concentration en élastomère dans la matrice. Il est également connu qu'il est possible d'améliorer la résistance au choc des polymères thermoplastiques par incorporation dans une matrice d'inclusions minérales, en taille et concentration choisies. Il est connu d'utiliser des fibres de verre pour améliorer le module d'un matériau thermoplastique. Les fibres de verre sont des objets de grande taille qui fragilisent considérablement les matériaux. Elles doivent de plus être utilisées en concentrations importantes, de l'ordre de 40%. Par exemple les polyamides comportant des fibres de verre présentent un module élevé, mais un allongement à la rupture faible. Les matériaux obtenus présentent de plus une faible résistance à la fatigue. Afin d'améliorer le module des matériaux thermoplastiques, des charges de taille beaucoup moins élevées que les fibres ont été proposées. Le brevet FR 1134479 décrit des compositions à base de polyamide 6 contenant des particules de silices de granulométrie 17 à 200 nm. Plus récemment on a décrit des matériaux contenant des particules minérales plaquettaires, par exemple des montmorillonites exfoliées (US 4739007) ou des fluoromicas de synthèse. Ces matériaux présentent un module amélioré, mais une résistance au choc dégradée. Pour un matériau thermoplastique donné, on constate qu'il existe un compromis entre la résistance au choc et le module, une amélioration de l'un étant généralement réalisée au détriment de l'autre. Les compositions renforcées par de fortes teneurs de fibres de verre présentent quant à elles une amélioration du compromis, mais diminution des propriétés d'allongement-rupture et de tenue à la fatigue. La présente invention a pour objet un matériau thermoplastique pour lequel le compromis entre la résilience et le module est fortement amélioré, pour des teneurs relativement faibles en additifs, et/ou pour lequel les propriétés d'allongement-rupture et de tenue à la fatigue sont conservées A cet effet l'invention propose un matériau thermoplastique comprenant une matrice constituée d'un polymère thermoplastique et des inclusions dispersées dans la matrice, caractérisé en ce qu'il comporte au moins deux types d'inclusions A et B: - Inclusions A : inclusions constituées d'un matériau à base minérale ou à base macromoléculaire, la plus petite dimension des inclusions étant supérieure à 100 nm, la distance ligamentaire moyenne de matrice entre les inclusions étant inférieure à 1 m - Inclusions B : inclusions constituées d'un matériau à base minérale, choisies parmi les suivantes : - Inclusions sensiblement sphériques dont le diamètre moyen est inférieur à 100 nm - Inclusions présentant un facteur de forme dont la petite dimension est inférieure à 100 nm - Inclusions structurantes constituée d'un groupement de particules minérales élémentaires, la plus grande dimension des particules élémentaires étant inférieure à 100 nm. Les inclusions sont des composés chimiques dispersés dans la matrice de manière à en modifier les propriétés. Elles sont d'une nature différente de celle de la matrice. Il peut par exemple s'agir de particules minérales ou de substances macromoléculaires comme des élastomères des résines thermodures ou des résines thermoplastiques. La matrice constitue de préférence un milieu continu à l'intérieur duquel les inclusions sont englobées. Il est préférable que les inclusions soient suffisamment dispersées. Les caractéristiques relatives à la forme et aux dimensions des inclusions correspondent à des observations par microscopie électronique à transmission. On sait que la présence d'inclusion dans une matrice peut induire une modification des propriétés de résistance au choc et de module. Cette modification obéit à un compromis qui peut être représenté par une courbe maîtresse caractéristique de la matrice. Toute variation de l'une ou de l'autre de ces propriété se fait au détriment de l'autre, sur la courbe maîtresse. De façon surprenante on a trouvé que le matériau selon l'invention présentaient une amélioration du compromis module/choc hors de la courbe maîtresse propre au matériau constituant la matrice. On a ainsi observé la présence simultanée des deux types d'inclusions induisait des effets additifs ou synergiques, hors de la courbe maîtresse du compromis module/choc. La matrice est constituée d'un polymère ou copolymère thermoplastique ou d'un matériau thermoplastique contenant un polymère ou copolymère thermoplastique. Elle peut être constituée d'un mélange de polymères ou copolymères, éventuellement compatibilisés par modification par greffage ou par utilisation d'agents de compatibilisation. A titre d'exemple de matériaux thermoplastiques convenant comme matrice, on cite : les polyactones telles que la poly(pivalolactone), la poly(caprolactone) et les polymères de la même famille; les polyurethanes obtenus par reaction entre des diisocyanates comme le 1,5-naphthalene diisocyanate; le p-phenylene diisocyanate, le m-phenylene diisocyanate, le 2,4-toluene diisocyanate, le 4,4'-diphenylmethane diisocyanate, le 3,3'-dimethyl-4,4'-diphenyl-methane diisocyanate, le 3,3-'dimethyl-4,4'biphenyl diisocyanate, le 4,4'-diphenylisopropylidene diisocyanate, le 3,3'-dimethyl-4,4'diphenyl diisocyanate, le 3,3'-dimethyl-4,4'-diphenylmethane diisocyanate, le 3,3'dimethoxy-4,4'-biphenyl diisocyanate, le dianisidine diisocyanate, le toluidine diisocyanate, le hexamethylene diisocyanate, le 4,4'-diisocyanatodiphenylmethane et composés de la même famille et les diols à longues chaines linéaires comme le poly(tetramethylene adipate), le poly(ethylene adipate), le poly(1,4 -butylene adipate), le poly(ethylene succinate), le poly(2,3-butylene succinate), les polyether diols et composés de la même famille; les polycarbonates comme le poly[methane bis(4-phenyl) carbonate], le poly[1,1-ether bis(4-phenyl) carbonate], le poly[diphenylmethane bis(4phenyl)carbonate], le poly[1,1-cyclohexane bis(4-phenyl)carbonate] et polymères de la même famille; les polysulfones; les polyethers; les polycétones; les polyamides comme le poly(4-amino butyric acid), le poly(hexamethylene adipamide), le poly(acide 6aminohexanoique), le poly(m-xylylene adipamide), le poly(p-xylyene sebacamide), le poly(2,2,2-trimethyl hexamethylene terephthalamide), le poly(metaphenylene isophthalamide), le poly(p-phenylene terephthalamide), et polymères de la même famille; les polyesters comme le poly(ethylene azelate), le poly(ethylene-1,5-naphthalate, le poly(1,4-cyclohexane dimethylene terephthalate), le poly(ethylene oxybenzoate), le poly(para-hydroxy benzoate), le poly(1,4-cyclohexylidene dimethylene terephthalate), le poly(1,4-cyclohexylidene dimethylene terephthalate), le polyethylene terephthlate, le polybutylene terephthalate et les polymères de la même famille; les poly(arylene oxydes) comme le poly(2,6-dimethyl-1,4-phenylene oxyde), le poly(2,6-diphenyl-1,4-phenylene oxyde) et les polymères de la même famille ; les poly(arylene sulfides) comme le poly(phenylene sulfide) et les polymères de la même famille; les polyetherimides; les polymères vinyliques et leurs copolymères comme l'acétate de polyvinyle, l'alcool polyvinylique, le chlorure de polyvinyle; le polyvinyle butyral, le chlorure de polyvinylidene, les copolymères éthylène- acétate de vinyle, et les polymères de la même famille; les polymères acryliques, les polyacrylates et leurs copolymers comme le l'acrylate de polyéthyle, le poly(n-butyl acrylate), le polymethylmethacrylate, le polyethyl methacrylate, le poly(n-butyl methacrylate), le poly(n-propyl methacrylate), le polyacrylamide, le polyacrylonitrile, le poly(acide acrylique), les copolymères éthylèneacide acrylique, les copolymères éthylène- alcool vinylique, les copolymères de l'acrylonitrile, les copolymères methacrylate de méthyle -styrène , les copolymères éthylène-acrylate d'éthyle, les copolymères methacrylate-butadiene-styrene, l'ABS, et les polymères de la même famille; les polyoléfines comme le poly(éthylène) basse densité, le poly(propylène), le poly(ethylene) chloré basse densité, le poly(4-methyl-1-pentene), le poly(ethylene), le poly(styrene), et les polymères de la même famille; les ionomers; les poly(epichlorohydrines); les poly(urethane) tels que produits de polymérisation de diols comme la glycérine, le trimethylol-propane, le 1,2,6-hexanetriol, le sorbitol, le pentaerythritol, les polyether polyols, les polyester polyols et composés de la même famille avec des polyoisocyanate comme le 2,4-tolylene diisocyanate, le 2,6-tolylene diisocyante, le 4,4'-diphenylmethane diisocyanate, le 1,6-hexamethylene diisocyanate, le 4,4'-dicycohexylmethane diisocyanate et les composés de la même famille; et les polysulfones telles que les produit de réaction entre un sel de sodium du 2,2-bis(4hydroxyphenyl) propane et de la 4,4'-dichlorodiphenyl sulfone; les résine furane comme le poly(furane); les plastiques cellulose-ester comme l'acétate de cellulose, l'acétatebutyrate de cellulose, propionate de cellulose et les polymères de la même famille; les silicones comme le poly(dimethyl siloxane), le poly(dimethyl siloxane co-phenylmethyl siloxane), et les polymères de la même famille; les mélanges d'au moins deux des polymères précédents. Parmi ces polymères thermoplastiques, on préfère tout particulièrement les polyoléfines, tels que le polypropylène, le polyéthylène, le polyéthylène haute densité, le polyéthylène basse densité, les polyamides, tels que le polyamide 6, le polyamide 66, le PVC, le PET, et les mélanges et copolymères à base de ces polymères. Les inclusions A sont dispersées dans la matrice avec une distance ligamentaire moyenne de matrice inférieure à 1 m. Cette distance est encore plus préférablement inférieure à 0,6 m. La distance ligamentaire moyenne de matrice est caractéristique de la distance entre les bords de deux inclusions Cette distance # est une donnée statistique définie à partir de la forme des inclusions et de la quantité d'inclusions présente dans le matériau. Elle est définie par la formule suivante: où. d est le diamètre moyen équivalent en nombre des inclusions. Par diamètre équivalent d'une particule, on entend son diamètre si elle est sphérique ou sensiblement sphérique, ou le diamètre qu'aurait une inclusion sphérique de même masse. . a = E/d, où E est l'écart type relatif à la distribution en nombre du diamètre des particules . est la fraction volumique des inclusions A dans la composition constituée des inclusions B et de la matrice, calculée selon la formule suivante : où . pp est la masse volumique du corps composant les inclusions A . pm est la masse volumique d'une composition comprenant la matrice et les inclusions B . c est le pourcentage en poids des inclusions A dans la composition comprenant la matrice et les inclusions B. Selon un mode de réalisation les inclusions A sont obtenues par dispersion dans la matrice d'objets individualisés, qui conservent leur taille et leur forme une fois dispersés dans la matrice. Il s'agit par exemple de particules, introduites sous forme de poudre ou de dispersions. Le diamètre moyen équivalent des inclusions, est pris comme celui des particules avant dispersion dans la matrice. Selon un autre mode de réalisation les inclusions A sont obtenues par dispersion dans la matrice d'une substance non individualisée. Il peut par exemple s'agir de la dispersion d'un élastomère dans la matrice. Le diamètre moyen équivalent des inclusions est alors déterminé par observation au microscope. De très nombreux composés peuvent être choisis pour les inclusions A. Selon le choix de la matrice et des inclusions A, on qualifie parfois les compositions comme compositions à inclusions dures, ou comme compositions à inclusions molles Ces deux types de compositions, lorsque celles-ci comprennent en plus des inclusions B, sont conformes à l'invention. Les termes "dur" ou "mou" sont fonction du module des composés constituant les inclusions ou la matrice. Une composition dite "inclusions dures" peut être définie comme une composition pour laquelle le module des inclusions est supérieur à celui de la matrice. Dans le cas inverse la composition est dite "inclusions molles". Ces qualifications n'ont aucun effet limitatif sur la portée de l'invention. Les compositions selon l'invention peuvent répondre à l'une ou à l'autre des qualifications, ou même ne répondre à aucune si les modules des inclusions A et de la matrice sont du même ordre. Un premier type de matériau convenable pour les inclusions A comprend au moins un élastomère. Les inclusions A peuvent n'être constituées uniquement que d'un élastomère ou être constituées d'un matériau comprenant, outre un élastomère, des inclusions constituées d'un autre matériau. Dans ce cas l'autre matériau, compris avec l'élastomère dans les inclusions A peut être élastomérique ou non élastomérique. On cite également comme structure d'inclusion A, des particules présentant une structure coeur/coquille, par exemple avec un c#ur rigide et une coquille flexible ou un c#ur flexible et une coquille rigide. Les parties flexibles sont de préférence élastomériques. A titre d'exemples d'élastomères pouvant être utilisés pour les inclusions A, soit seul,s, soit avec d'autres composés, comme exposé précédemment, on cite : le caoutchouc butyle bromé, le caoutchouc butyle chloré, les caoutchoucs nitriles, les élastomères polyuréthane polyuréthane, les fluoroélastomères, les élastomères polyesters, les élastomères butadiene/acrylonitrile, les élastomères silicones, le polybutadiène, le poly(isobutylène), les copolymères éthylène-propylène, les terpolymères éthylène-propylène-diène, les terpolymères sulfonés éthylène-propylènediène, le poly(chloroprène), le poly(2,3-dimethylbutadiene), le poly(butadiènepentadiène), les poly(éthylènes) chlorosulfonés, les élastomère polysulfures, les copolymères block composés de segments blocks vitreux ou cristallins comme le poly(styrène), le poly(vinyl-toluène), le poly(t-butyl styrène), les polyesters et composés similaires et de blocks élastomères comme le poly(butadiène), le poly(isoprène), les copolymères éthylène-propylène, les copolymères éthylène-butylène, les polyethers et composés similaires, par exemple les copolymères blocks poly(styrène)-poly(butadiène) poly(styrène) fabriqués par Shell Chemical Company sous le nom commercial KRATON TM. Les élastomères peuvent comprendre des composés greffés, par exemple par copolymérisation, destinés à apporter des fonctionnalisés afin d'améliorer leur compatibilité avec la matrice. Les fonctions ainsi greffées sont de préférence des acides carboxyliques, des dérivés d'acides, des anhydrides d'acides. On cite à titre d'exemple les caoutchoucs éthylène propylène (EPR) greffés anhydnde maléique, les caoutchoucs éthylène-propylène-diène monomères (EPDM) greffés anhydride maléique, et le styrène- éthylène-butadiène-styrène greffé anhydride maléique. Un deuxième type de matériau convenable pour les inclusions A comprend tes thermoplastiques. Les inclusions à base thermoplastique ou élastomérique sont par exemple obtenues par mélange en fondu du matériau constituant la matrice avec le matériau thermoplastique constituant les inclusions, ces deux matériau n'étant pas totalement miscibles. Le matériau composant les inclusions peut comporter une fonctionnalisation destinée à améliorer la compatibilité avec la matrice, et ainsi en contrôler le dispersion et à contrôler la taille des inclusions. Cette fonction peut également être assurée par utilisation d'un agent de compatibilisation, par exemple un polymère. Un troisième type de composé pour les inclusions A, est constitué de particules minérales. Les inclusions minérales peuvent être incorporées dans la matrice par exemple par introduction dans le milieu de polymérisation ou par mélange en fondu, éventuellement par l'intermédiaire d'un mélange maître. Les particules peuvent être sensiblement sphériques ou présenter un faible facteur de forme. Elles peuvent comporter à leur surface un traitement ou dépôt destiné à améliorer la dispersion dans la matrice ou à modifier le comportement interfacial vis à vis de la matrice. Il peut par exemple s'agir d'un traitement visant à réduire les interactions entre les particules. A titre d'exemple de particules minérales pouvant convenir pour les inclusions A, on cite les oxydes, hydroxydes ou oxydes hydratés de métal, les sulfures de métal, les carbonates d'alcalins et d'alcalino-terreux. Les particules minérales peuvent plus particulièrement être choisies parmi les particules à base de silice, d'oxyde de titane, éventuellement enrobées, l'alumine, le carbonate de calcium, le sulfate de baryum, le sulfure de zinc, le kaolin de très faible granulométrie. A titre d'exemple, les particules de carbonates de calcium sont de préférence traitées par un composé comprenant un acide carboxylique à longue chaîne, par exemple l'acide stéarique ou les stéarates d'alcalins ou d'alcalino-terreux. Les particules minérales utilisées pour les inclusions A présentent avantageusement une distribution de taille uniforme. Les particules sont de préférence sensiblement sphériques avec un diamètre moyen supérieur à 0,1 m. A titre d'exemple de couples matrice/ inclusions A pouvant être utilisés on cite - les systèmes polyamide/élastomère, l'élastomère étant avantageusement un EPR ou un EPDM, de préférence greffé à l'aide d'anhydride maléique, - les systèmes polypropylène / carbonate de calcium traité à l'acide stéarique, - les systèmes polyéthylène / Ca C03. - Les polystyrène haut impact (HIPS) - Les systèmes polystyrène/elastomères - Les alliages thermoplastiques tels que les alliages polyamide/polypropylène, polyamide/PPO, - Les systèmes polyamide/kaolin de faible granulométrie Les systèmes PVC/ particules coeur-coquille dont le c#ur est un polymère styrène-acrylique et la coquille est à base de PMMA Les inclusions B sont des objets à base minérale dont au moins une dimension est inférieure à 100 nm. Elles peuvent être choisies parmi les inclusions connues pour renforcer le module d'un thermoplastique lorsqu'elle sont dispersées dans ce dernier. Ce sont par exemple des particules minérales rigides, dont le module est supérieur à celui de la matrice. Les inclusions B présentent une faible taille par rapport aux charges qui sont le plus couramment utilisées pour modifier le module des matériaux, comme par exemple les fibres de verre. Cette caractéristique peut permettre d'en diminuer la quantité, de conserver un aspect de surface intéressant, ou encore de conserver certaines propriétés de la matrice qui peuvent être perdues avec l'utilisation de charges classiques. Pour les matrices polyamide, l'utilisation de particules nanométriques permet par exemple d'améliorer le module tout en conservant un matériau ductile, présentant une résistance à la fatigue satisfaisante. Les inclusions B peuvent être choisies parmi plusieurs familles, relatives à leurs formes, structures et dimensions. Une première famille regroupe les inclusions isotropes, de forme sphérique ou sensiblement sphérique. Le diamètre de ces inclusions est inférieur à 100 nm. Une deuxième famille regroupe les inclusions anisotropes, présentant un facteur de forme. Pour les inclusions de cette famille, il est possible de définir au moins une grande dimension et une petite dimension. Par exemple, si les inclusions sont en forme de cylindre, la grande dimension sera définie par la longueur du cylindre et la petite dimension sera définie par le diamètre de la section du cylindre. Si les inclusions sont en forme de plaquettes, la grande dimension sera définie par une dimension caractéristique de la longueur ou du diamètre de la plaquette et la petite dimension sera définie par l'épaisseur de la plaquette. Le facteur de forme, défini par le rapport entre la grande dimension et la petite dimension, peut être faible, par exemple compris entre 1 et 10, ou relativement fort, par exemple supérieur à 10, pouvant atteindre des valeurs de l'ordre de 100 ou plus. La petite dimension est inférieure à 100 nm. Une troisième famille regroupe les inclusions structurantes. Ces inclusions sont constituées d'un groupement de particules minérales élémentaires, la plus grande dimension desdites particules élémentaires étant inférieure à 100 nm. On préfère les groupements de particules quasi irréversibles, par exemple sous forme d'agrégats. La forme précise du groupement de particules élémentaires est généralement indéterminée Le groupement est avantageusement configuré en structure ouverte, de manière à ce que la matière constituant la matrice soit présente dans ladite structure ouverte. Le groupement peut par exemple être configuré de manière à ce qu'il définisse une cavité, ou un espace concave, la matière constituant la matrice étant présente dans ladite cavité ou ledit espace concave. De tels groupements dispersés dans la matrice peuvent être obtenus à partir d'agrégats ou d'agglomérats d'un grand nombre de particules élémentaires, de préférence déjà regroupées sous forme d'agrégats. Il peut donc s'agir d'une agglomération d'agrégats. Les agglomérats se dispersent partiellement au cours d'un procédé d'incorporation à la matrice, ou d'un procédé de polymérisation conduisant au polymère conspuant la matrice, pour conduire au groupement structurant de particules. Les agrégats ont de préférence une taille inférieure à 200 nm, avec une taille de particules élémentaires inférieure à 25 nm. La concentration en particules minérales constituant les inclusions B peut être comprise entre 1 et 30 % en poids. Elle est de préférence comprise entre 5 et 10 %. Comme particules pouvant convenir pour les inclusions B, on cite les particules sensiblement sphériques obtenues par des techniques de précipitation. On cite par exemple les oxydes, hydroxydes métalliques, comme la silice, le dioxyde de titane, le dioxyde de zirconium. Les silices utilisées peuvent par exemple avoir été obtenues par précipitation à partir de silicates alcalin, avec croissance isotrope contrôlée. On cite à titre d'exemple les sols de silice vendus par la société Clariant sous la dénomination Klébosol. Comme particules pouvant convenir pour les inclusions B, on cite aussi les groupements des particules de silices obtenus par dispersion dans la matrice ou d'agglomérats des particules de silices. Ces derniers sont par exemple obtenus par un procédé de synthèse de silices dit de "précipitation". Comme particules pouvant convenir pour les inclusions B, on cite enfin les particules présentant un facteur de forme, faible ou élevée, ou les particules obtenues par exfoliation, dissociation, ou délamination, de composés présentant une morphologie en feuillets. On cite à titre d'exemple les fluoromicas, les hydrotalcites, les phosphates de zirconium, les silicates plaquettaires. On cite comme silicates plaquettaires convenables pour la mise en #uvre de l'invention les montmorillonites, smectites, illites, sépiolites, palygorkites, muscovites, allervardites, amesites, hectorites, talcs, fluorohectorites, saponites, beidellites, nontronites, stevensites, bentonites, les micas, fluoromicas, vermicullites, fluorovermicullites, halloysites. Ces composés peuvent être d'origine naturelle, synthétique, ou naturelle modifiée. L'exfoliation ou la dissociation des plaquettes peut être favorisées par un traitement préalable à l'aide d'un composé organique, par exemple un composé organique permettant d'augmenter la distance interplaquettaire. On cite à titre d'exemple les ioniums, c'est à dire les ammoniums ou phosphoniums substitués. Pour la mise en #uvre de l'invention, le matériau comprend par exemple les couples matrice/inclusions B suivants : - Polyamide/ phyllosilicate plaquettaire, par exemple montmorillonite exfoliée, - polypropylène/silice - polystyrène/ montmorillonite exfoliée - polyamide/ fluoromicas - polyamide / phosphates de zirconium. Le matériau selon l'invention peut comprendre en plus des additifs ou adjuvants tels que des lubrifiants, les plastifiants, des stabilisants tels que des stabilisants à la chaleur ou à la lumière, des composés utilisés pour la catalyse de la synthèse de la matrice, des antioxydants, des ignifugeants, des antistatiques, des composés bioactifs. La nature des additifs utilisés dépend généralement de la matrice. Selon un premier mode de réalisation préférentiel de l'invention, la matrice est à base de polypropylène, les inclusions A sont à base de carbonate de calcium, et les inclusions B sont à base de silice, sous forme de regroupement de particules élémentaires. Les particules de carbonate de calcium sont avantageusement traitée par de l'acide stéanque. Le carbonate de calcium peut être obtenu par précipitation ou par broyage de carbonate de calcium naturel. Les inclusions A selon ce mode de réalisation sont ont une taille moyenne en nombre comprise entre 0,3 et 3 m, de préférence comprise entre 0,3 et 0,9 um La proportion pondérale de ces inclusions dans le matériau est de préférence inférieure à 25 %. La concentration en particules de carbonate de calcium est de préférence choisie de manière à ce que la distance ligamentaire moyenne soit inférieure à 0,6 m. La silice est présente dans la matrice en concentration comprise entre 1 % et 20 % en poids, de préférence inférieure à 5%. La silice est avantageusement dispersée dans la matrice sous forme de d'agrégats de particules élémentaires, avec une taille d'agrégats inférieure à 200 nm et une taille de particules élémentaires inférieure à 25 nm. A titre d'exemple on cite les silices dispersibles vendues par la société Rhodia sous les dénominations Tixosil NM61 et Tixosil 365. Les particules à base de silice et à base de carbonate de calcium sont introduites dans la matrice par mélange en fondu, par exemple à l'aide d'un dispositif d'extrusion. Selon une caractéristique préférentielle, l'extrusion est effectuée sous un cisaillement important, par exemple à l'aide d'un dispositif double vis. Selon un deuxième mode de réalisation préférentiel de l'invention, la matrice est à base d'un polyamide, les inclusions A sont des particules minérales à base d'un oxyde métallique, et les inclusions B sont des particules minérales à facteur de forme relativement élevé. Les inclusions A sont avantageusement à base de silice. Ce sont par exemple des silices sensiblement sphériques de type Stober dont la dispersion de taille est réduite. On cite en exemple les silices commercialisées sous la référence Seostar KEP50 par la société Nippon Shokubaï. Les particules sont avantageusement introduites dans la matrice par une opération d'extrusion. Les particules ont avantageusement un diamètre moyen compris entre 0,1 m et 0,7 m. Il est de préférence compris entre 0,3 m et 0,6 m, et encore plus préférablement sensiblement égal à 0,5 m. La proportion en poids des inclusions A dans la matrice polyamide est avantageusement comprise entre 5 % et 20 %. Les inclusions B selon le deuxième mode préférentiel de l'invention sont des particules minérales de taille nanométrique. Une première famille de particules pour les inclusions B selon le deuxième mode de réalisation préférentiel est constituée des particules sensiblement sphériques de diamètre moyen inférieur ou égal à 100 nanomètre. Selon un mode préférentiel, le diamètre moyen de ces particules est inférieur ou égal à 50 nanomètres. Elles peuvent être obtenues à partir d'une source naturelle ou être synthétisées Comme exemples de matériaux convenables on peut citer les oxydes et les sulfures de métaux, par exemple de silicium, le zirconium, le titane, le cadmium, le zinc. Les particules à base de silice peuvent en particulier être utilisées. Les particules peuvent avoir été soumises à des traitements de compatibilisation à la matrice. Ces traitements sont par exemple des traitements de surface ou un dépôt en surface d'un composé différent de celui constituant le c#ur des particules Des traitements et dépôts peuvent de même être mis en #uvre afin de favoriser la dispersion des particules, soit dans le milieu de polymérisation de la matrice, soit dans le polymère fondu. La surface des particules peut comporter une couche de protection destinée à éviter d'éventuelles dégradations du polymère au contact de celles-ci. Des oxydes métalliques, par exemple de la silice, en couche continue ou discontinue peuvent ainsi être déposés à la surface des particules. Toute méthode permettant d'obtenir une dispersion de particules dans une résine peut être utilisée pour mettre en #uvre l'invention. Un premier procédé consiste à mélanger les particules dans de la résine fondue et à éventuellement soumettre le mélange à un cisaillement important, par exemple dans un dispositif d'extrusion bi-vis, afin de réaliser une bonne dispersion. Un autre procédé consiste à mélanger les particules aux monomères dans le milieu de polymérisation, puis à polymériser la résine. Un autre procédé consiste à mélanger à la résine fondue un mélange concentré d'une résine et de particules, préparé par exemple selon l'un des procédés décrits précédemment. Une deuxième famille de particules pour les inclusions B selon le deuxième mode de réalisation préférentiel est constituée des particules en forme de plaquettes d'épaisseur inférieure à 10 nanomètres. De préférence, l'épaisseur est inférieure à 5 nanomètres. Les particules sont de préférence dispersées dans la matrice sous forme individuelle. Les plaquettes sont avantageusement obtenues à partir de silicates en feuillets exfoliables. L'exfoliation peut être favorisée par un traitement préalable par un agent de gonflement, par exemple par échange des cations contenus initialement dans les silicates avec des cations organiques tels que les oniums. Les cations organiques peuvent être choisis parmi les phosphoniums et les ammoniums, par exemple les ammoniums primaires à quaternaires. On peut citer par exemple les aminoacides protonés tels que l'acide 12-aminododecanoique protoné en ammonium, les amines primaires à tertiaires protonées et les ammoniums quaternaires. Les chaînes attachées à l'atome d'azote ou de phosphore de l'onium peuvent être aliphatiques, aromatiques, arylaliphatiques, linéaires ou branchées et peuvent présenter des motifs oxygénés, par exemple des motifs hydroxy ou ethoxy. On peu citer à titre d'exemple de traitements organiques ammoniums le dodecyl ammonium, l'octadecyl ammonium, le bis(2hydroxyethyl) octadecyl methyl ammonium, le dimethyl dioctadecyl ammonium, l'octadecyl benzyl dimethyl ammonium, le tetramethyl ammonium. On peu citer à titre d'exemple de traitements organiques phosphonium les alkyl phosphonium tels que le tetrabutyl phosphonium, le trioctyl octadecyl phosphonium, l'octadecyl triphenyl phosphonium. Ces listes n'ont aucun caractère limitatif. Les silicates en feuillets convenables pour la réalisation de l'invention peuvent être choisis parmi les montmorillonites, smectites, illites, sépiolites, palygorkites, muscovites, allervardites, amesites, hectorites, talcs, fluorohectorites, saponites, beidellites, nontronites, stevensites, bentonites, les micas, fluoromicas, vermicullites, fluorovermicullites, halloysites. Ces composés peuvent être d'origine naturelle, synthétique, ou naturelle modifiée. Selon un mode de réalisation préféré de l'invention, les compositions sont composées de résine polyamide et de particules plaquettaires dispersées dans la résine, obtenues par exfoliation d'un phyllosilicate, par exemple une montmorillonite ayant subi préalablement un traitement de gonflement par échange d'ions. Des exemples de traitements gonflants pouvant être utilisés sont par exemple décrits dans le brevet EP 0398551. Tous les traitements connus pour favoriser l'exfoliation des phyllosilicates dans une matrice polymère peuvent être utilisés. On peut par exemple utiliser une argile traitée par un composé organique commercialisé par la société Laporte sous la marque Cloisite. Toute méthode permettant d'obtenir une dispersion de particules dans une résine peut être utilisée pour mettre en oeuvre l'invention. Un premier procédé consiste à mélanger le composé à disperser, éventuellement traité par exemple par un agent gonflant, dans de la résine fondue et à éventuellement soumettre le mélange à un cisaillement important, par exemple dans un dispositif d'extrusion bi-vis, afin de réaliser une bonne dispersion. Un autre procédé consiste à mélanger le composé à disperser, éventuellement traité par exemple par un agent gonflant, aux monomères dans le milieu de polymérisation, puis à polymériser la résine. Un autre procédé consiste à mélanger à la résine fondue un mélange concentré d'une résine et de particules dispersées, préparé par exemple selon l'un des procédés décrits précédemment. Pour obtenir des dispersions d'inclusions dans une matrice, on peut utiliser un produit pour lequel les inclusions sont déjà individualisées, par exemple une poudre de granulométrie sensiblement identique à celle des inclusions dans la matrice ou une dispersion dans un milieu liquide ou un mélange maître. On peut aussi utiliser un produit précurseur des inclusions ou une combinaison de produits, c'est à dire un produit ou des produits qui donneront lieu à la formation des inclusions dans leur nature, taille et forme définives au cours des procédés d'introduction. On connaît principalement deux types de procédés permettant d'obtenir des dispersions d'inclusions dans la matrice, à partir d'un produit constituant les inclusions ou d'un précurseur. Des procédés selon le premier type sont appelés procédés d'introduction à la synthèse. Brièvement, ces procédés consistent à introduire les inclusions ou un précurseur des inclusions dans le milieu de polymérisation, avant polymérisation. Par milieu de polymérisation, on entend un milieu contenant les monomères ou oligomères précurseurs du polymère. Un tel procédé peut être particulièrement bien adapté pour introduire un composé sous forme de dispersion dans un liquide. Il est plus particulièrement adapté pour l'introduction de composés minéraux. Des procédés selon le deuxième type sont appelés procédés d'introduction par mélange en fondu. Ces procédés consistent brièvement à mélanger les inclusions ou un précurseur des inclusions avec le matériau constituant la matrice, sous forme fondue. Le mélangeage doit être réalisé de manière à ce que la dispersion des inclusions dans la matrice soit suffisante. Le cisaillement observé au cours de l'opération de mélange peut être plus ou moins élevé. Les procédés d'introduction par mélange en fondu peuvent être mis en oeuvre à l'aide de dispositifs d'extrusion. De tels dispositifs peuvent en outre permettre de contrôler le cisaillement. On cite à titre d'exemple les dispositifs d'extrusion simple-vis et les dispositifs d'extrusion double-vis. Le composé introduit par mélange en fondu constituant les inclusions ou le précurseur des inclusions peut être présenté sous forme de poudre, de dispersion dans un liquide, de granulés, de mélange maître dans un polymère de même nature que la matrice. Comme exposé plus haut, le procédé de mélange en fondu peut être préféré pour l'introduction d'inclusions constituées d'un matériau élastomérique ou thermoplastique. De telles inclusions peuvent être obtenues par mélange, à l'aide d'un dispositif d'extrusions, du matériau constituant la matrice présenté sous forme de granulés, avec une poudre ou des granulés du matériau constituant un type d'inclusions. Afin d'obtenir la dispersion et la taille d'inclusion souhaitable, il peut être nécessaire d'utiliser un système de compatibilisation, sous forme de comonomères dans le matériau ou d'un ou plusieurs composés introduits dans la composition au cours de la phase de mélange. Il est fréquent par exemple de fonctionnaliser un élastomère par de l'anhydride maléique ou d'introduire au cours d'une phase d'extrusion de' l'anhydride maléique ou un polymère comportant des motifs anhydride maléique. De telles opérations sont connues de l'homme du métier. Cette technique peut en particulier être utilisée pour l'obtention d'inclusions de type A. Les matériaux selon l'invention peuvent être obtenus par plusieurs procédés. Le choix du procédés d'obtention des composition peut être fonction de la nature des inclusions à obtenir, de leur forme initiale, et de la matrice choisie. Selon un premier procédé les deux types d'inclusions sont introduits par des opérations de mélange en fondu. Selon un premier mode de réalisation les inclusions ou précurseurs des inclusions A et B sont introduits au cours d'une même phase de mélange. Selon un deuxième mode de réalisation on introduit successivement chaque type d'inclusions au cours de deux opérations d'extrusion distinctes. Selon un deuxième procédé les deux types d'inclusions sont introduits par des opérations d'introduction à la synthèse. Par ce procédé les inclusions ou précurseur des deux types sont introduits dans le milieu de polymérisation, avant que la polymérisation ne soit effectuée. Les deux types d'inclusions peuvent être introduits successivement ou en même temps, sous des formes identiques ou différentes. Selon un troisième procédé les deux types d'inclusions sont obtenues respectivement par un procédé d'introduction à la synthèse puis par un procédé de mélange en fondu. Par un tel procédé on obtient la dispersion des inclusions de type A par introduction à la synthèse puis on obtient la dispersion des inclusions de type B par mélange en fondu, ou l'inverse. D'autres détails ou avantages de l'invention apparaîtront plus clairement au vu des exemples suivants donnés uniquement à titre indicatif. Exemples 1 à 5 : premières - Polypropylène : Polypropylène sous forme poudre ELTEX HV P 001 P (SOLVAY). - Antioxydant : IRGANOX B 225 - Carbonate de Calcium : CaC03 grade 95T traité stéarate (OMYA) - Silice Silice Tixosil NM61 (RHODIA) L'antioxydant est utilisé à 0,2% masse (par rapport au polymère). Exemple 1 à 5. Mise en oeuvre/ mise en forme. On réalise un malaxage des matières premières selon les proportions pondérales indiquées en tableau 1, en malaxeur interne (Brabender) à une température de consigne de 180 C. Après refroidissement, le produit est granulé, puis mis en forme par thermo-compression (180 C/ 360 bars/ 1 min. - refroidissement sous pression :200 C/min). Le matériau final est obtenu sous forme de plaques de 4 mm d'épaisseur. Tableau @ Exemple 1 Exemple 2 Exemple 3 Exemple 4 Exemple 5 comparatif comparatif comparatif Polypropylène 93% 91 % 100 % 95% @ 98% plus antioxydant (% en volume) CaC03 5 % 5 % / 5% / (% en volume) Silice 2 % 4 % / / 2 % (% en volume) Exemple 1 à 5: Propriétés mécaniques Les propriétés mécaniques sont mesurées à température ambiante (23 C), soit en conditions quasi-statique (1 mm/min), soit en condition dynamique (1 m/s). Le module élastique E et le seuil d'écoulement #y sont déterminés par essai de traction sur éprouvette haltère à 1 mm/min. La résilience ou ténacité est mesurée en quasi-statique à 1 mm/min par essai sur éprouvette type CT (40x40x4). Le comportement à la rupture étant non linéaire, il n'a pas été possible d'utiliser les critères de la Mécanique Linéaire de la Rupture. Le comportement à la rupture a donc été évalué au travers de l'énergie de rupture J, et plus particulièrement la courbe représentant l'énergie dissipée par le matériau lors de la propagation de l'endommagement : courbe J-Aa. Le protocole utilisé pour cette mesure est décnt dans la norme ASTM E813. A partir de la courbe J-Aa, il est définit un critère d'amorçage (Jc) et un critère de propagation égal à la pente dJ/dAa au point Jc. La valeur de Jc est prise pour Aa = 0,2 mm , conformément aux recommandations ESIS. La tenue au choc est mesurée à 1 m/s par essai sur éprouvette de flexion entaillée ('type Charpy'), via un dispositif de choc vertical instrumenté. La procédure utilisée est conforme aux recommandations ESIS/TC4. Les résultats en quasi-statiques sont résumés dans le Tableau II. Tableau II. Exemple E (MPa) #y (MPa) Je (kJ/m2) dJ/d#a (103 kJ/m3) 1 1700 28 20 37 2 1600 33 30 65 3 1350 28 12 15 4 1450 25,5 21 40 5 1700 28 11 11 Lorsque le taux de silice est augmenté (2%-> 4%), on observe de façon surprenante non pas un gain de module mais une amélioration forte de la ténacité (accroissement de Jc de 50%, et accroissement de dJ/dAa de plus de 75%). Les résultats en dynamique sont rapportés dans le tableau III. Tableau III. Exemple Jc (kJ/m ) dJ/dAa (103 kJ/m3) 1 5 8,25 3 1,25 2,75 4 4 7 5 1 0,8 En dynamique, les niveaux d'énergie mesurés sont bien plus faibles que ceux obtenus en statique. Cependant, les écarts observés entre matériau non chargé et matériau chargé se retrouvent. Exemples 6 à 10: matières premières - Polyamide : polyamide produit par la société Rhodia et d' indice de viscosité relative dans l'acide formique (concentration 9% à 25 C) de 150 ml/g - Silice 1 : silice sphérique fournie par la société Nippon shokubai Co. sous la référence Sehostar KE-P-50 et de diamètre moyen 0.53 m (moyenne en nombre déterminée par analyse d'image au M.E.B., avec une précision de 0.05 m) - Silice 2 : silice sphérique fournie par la société Nippon shokubai Co. sous la référence Sehostar KE-P-100 et de diamètre moyen 1 m (moyenne en nombre déterminée par analyse d'image au M.E.B., avec une précision de 0.1 m) - Argile : montmorillonite traitée fournie par la société Laporte sous la référence SCPX 1353 ayant préalablement subi un échange d'ion avec du méthylsulfate de diméthyl dioctadécyl ammonium à hauteur de 120 milli-équivalents pour 100 g Exemple 6 à 10: Mise en oeuvre / mise en forme. Le procédé de réalisation des mélanges se décompose en deux étapes : - On incorpore 5% en poids d'argile dans le polyamide par mélange en extrudeuse double-vis Leistritz de diamètre 34 mm à la température de 250 C. Les granulés de polyamide utilisés subissent un séchage préalable de 16 h à 80 C sous vide primaire Le mélange obtenu est noté M. # On incorpore 10% en poids de silice 1 ou 2 par rapport au mélange M lors d'un deuxième passage dans l'extrudeuse. On granule le matériau en sortie d'extrudeuse. Afin d'éviter le dégazage de matières volatiles lors de l'incorporation de la silice dans l'extrudeuse, la poudre subit un séchage préalable de 16 h à 80 C sous vide primaire. Le mélange M subit ce même traitement préalable de séchage. Par observation des granulés obtenus en microscopie électronique à transmission, on vénfie que ce procédé permet une répartition homogène des deux types de particules Les proportions pondérales des différents matériaux réalisés sont données en tableau IV Tableau IV Exemple 6 Exemple 7 Exemple 8 Exemple 9 Exemple 10 comparatif comparatif comparatif Polyamide 85 % ; 85 % 90 % 95 % ' 100 % Silice 1 10 % / 10 % / 1 Silice 2 / 10 % / / / Argile 5 % 5 % / 5 % ' Exemple 6 à 10 : Propriétésmécaniques Les propriétés mécaniques des échantillons obtenus sous formes de granulés sont évaluées selon le protocole suivant : Après séchage des granulés 16 h à 80 C sous vides primaire, on réalise des éprouvette haltères (norme ISO 3167 : éprouvette à usage multiple) en utilisant une presse DEMAG 80-200 (moule thermo-régulé à 80 C, profil de température entre la zone d'alimentation et la buse d'injection étagé de 230 C à 260 C). Après avoir découpé la partie centrale des éprouvettes et obtenu des barreaux de dimensions 80x10x4 mm, on réalise les caractérisations suivantes : - résistance aux chocs mode Charpy avec entaille (norme ISO 179/1eA) - module de flexion à la déformation de 0. 3 % et à la fréquence de 1 Hz entre 0 C et 200 C (dynamomètre RSA Il de Rhéometrics). Les propriétés mécaniques sont mesurée sur des éprouvettes conditionnées à EH 50% (conditionnement accéléré selon norme ISO 1110 : séjour de 14 jours en étuve climatique à 70 C et EH 62%) Les résultats sont présentés en tableau V Tableau V Résistance aux Module de reprise d'eau en Distance chocs Charpy flexion à 23 C poids (norme ligamentaire EH 50% (kJ/m2) EH 50 % (Gpa) ISO 1110) moyenne Exemple 6 51. 4 2. 1 2.57% 0. 56 Exemple 7 19. 5 2.1 3.00% 1. 05 Exemple 8 NB** 1. 1 0. 56 comparatif Exemple 9 19. 2 1. 93 2.70% sans objet comparatif Exemple 10 80 1.0 sans objet comparatif * le calcul est effectué en considérant que : # # = 1 (particules monodisperses) # pp = 1.95 g / cm3 (masse volumique des particules de silice # pm = 1.13 g / cm3 (masse volumique du matériau ne contenant que l'argile ou que le polyamide 6 : granulés obtenus respectivement en comparaison 1 et en comparaison 2) ** pas de rupture complète de l'échantillon lors du test de résistance aux chocs REVENDICATIONS 1. Matériau thermoplastique comprenant une matrice constituée d'un polymère thermoplastique et des inclusions dispersées dans la matrice, caractérisé en ce qu'il comporte au moins deux types d'inclusions A et B: - Inclusions A : inclusions constituées d'un matériau à base minérale ou à base macromoléculaire, la plus petite dimension des inclusions étant supérieure à 100 nm, la distance ligamentaire moyenne de matrice entre les inclusions étant inférieure à 1 m - Inclusions B : inclusions constituées d'un matériau à base minérale, choisies parmi les suivantes : Inclusions sensiblement sphériques dont le diamètre moyen à inférieur à 100 nm Inclusions présentant un facteur de forme dont la petite dimension est inférieure à 100 nm Inclusions structurantes constituée d'un groupement de particules minérales élémentaires, la plus grande dimension des particules élémentaires étant inférieure à 100 nm. 2. Matériau selon la revendication 1 caractérisé en ce que la distance ligamentaire moyenne est inférieure à 0,6 m. 3. Matériau selon l'une des revendications précédentes caractérisé en ce que les inclusions A comprennent un élastomère. 4. Matériau selon la revendication 3 caractérisé en ce que les inclusions A sont uniquement constituées d'un élastomère. 5 Matériau selon la revendication 3 caractérisé en ce que les inclusions A sont constituées d'un élastomère comprenant des inclusions constituées d'un autre matériau, élastomérique ou non-élastomérique. 6. Matériau selon la revendication 3 caractérisé en ce que les inclusions A présentent une structure coeur/coquille, le c#ur étant constitué d'un matériau rigide ou flexible, la coquille étant constituée d'un matériau rigide si le c#ur est constitué d'un matériau flexible, et d'un matériau flexible si le c#ur est constitué d'un matériau rigide. 7 Matériau selon l'une des revendications 1 à 2 caractérisé en ce que les inclusions A sont constituées d'un matériau thermoplastique. 8. Matériau selon l'une des revendications 1 à 2 caractérisé en ce que les inclusions A sont des particules minérales. 9. Matériau selon la revendication 8 caractérisé en ce que les particules comportent un traitement de surface susceptible d'améliorer leur dispersion dans la matrice. 10. Matériau selon l'une des revendications 8 ou 9 caractérisé en ce que les particules minérales sont choisies parmi les particules à base de silice, de dioxyde de titane, de carbonate de calcium, d'alumine. 11, Matériau selon la revendication 9 caractérisé en ce que le carbonate de calcium à est traité par de l'acide stéarique. 12. Matériau selon l'une des revendications précédentes caractérisé en ce que les inclusions A ont une taille moyenne supérieure à 0,1 m, et en ce que la concentration en poids des inclusions A par rapport à la totalité de la composition est inférieure à 20%. 13. Matériau selon l'une des revendications précédentes caractérisé en ce que les inclusions B sont des particules minérales. 14. Matériau selon la revendication 13 caractérisé en ce que la concentration en poids des inclusions B est comprise entre 1 et 40%. 15. Matériau selon la revendication 14 caractérisé en ce que la concentration est comprise entre 5 et 20%. 16. Matériau selon l'une des revendications précédentes caractérisé en ce que les inclusions B sont des charges colloïdales. 17. Matériau selon l'une des revendications précédentes caractérisé en ce que les inclusions B sont obtenues par précipitation d'oxyde ou de sulfures métalliques. 18 Matériau selon l'une des revendications précédentes caractérisé en ce que les inclusions B sont choisies parmi les particules à base de silice, de dioxyde de zirconium, de dioxyde de titane, d'alumine. 19. Matériau selon l'une des revendications 1 à 15 caractérisé en ce que les particules minérales sont des particules de forme plaquettaire, dont l'épaisseur est inférieure à 20 nm 20 Matériau selon la revendication 19 caractérisé en ce que les particules sont choisies parmi le groupe comprenant les particules obtenues par exfoliation totale ou partielle de silicates plaquettaire, les fluoromicas, les hydrotalcites, les phosphates de zirconium. 21. Matériau selon l'une des revendications 1 à 15 caractérisé en ce que les inclusions B sont de forme aciculaire. 22. Matériau selon l'une des revendications précédentes caractérisé en ce que la matrice est choisie parmi le groupe comprenant les polyoléfines, les polyamides, les polyesters, les polycabonates, les polyacétales, les polymère acryliques et méthacryliques, les polymères styréniques, les polymère vinyliques, les mélanges de polymère et copolymères à base de ces polymères, le polychlorure de vinyle 23. Matériau selon l'une des revendications précédentes caractérisé en ce que la matrice est à base de polypropylène. 24. Matériau selon la revendication 23 caractérisé en ce que les inclusions A ont une taille moyenne comprise entre 0,3 m et 2 m. 25. Matériau selon l'une des revendications 23 ou 24 caractérisé en ce que les inclusions sont des particules de carbonate de calcium dont la surface à été traitée par de l'acide stéarique. 26. Matériau selon l'une des revendications 23 à 25 caractérisé en ce que les inclusions B sont des inclusions structurantes constituées d'un groupement de particules de silice, la dimension des particules de silice dans le groupement étant inférieure à 26 nm. 27 Matériau selon l'une des revendications 23 à 26 caractérisé en ce que la concentration en poids des inclusions B est inférieure à 5%. 28 Matériau selon l'une des revendications 1 à 22 caractérisé en ce que la matrice est à base de polyamide. 29 Matériau selon la revendication 28 caractérisé.en ce que le polyamide est choisi parmi le polyamide 6, le polyamide 66, les mélanges et copolymères à base de ces polyamides. 30. Matériau selon l'une des revendications 28 ou 29 caractérisé en ce que les inclusions B sont obtenues par exfoliation d'argiles ayant éventuellement subi un traitement par une molécule organique afin de favoriser ladite exfoliation. 31 Matériau selon la revendication 30 caractérisé en ce que l'argile est une montmorillonite. 32. Matériau selon l'une des revendications 28 ou 29 caractérisé en ce que les inclusions B sont des particules de silice sensiblement sphériques de diamètre inférieur à 100 nm. 33. Matériau selon l'une des revendications 28 à 32 caractérisé en ce que les inclusions A sont à base de silice. 34 Matériau selon l'une des revendications 28 à 33 caractérisé en ce que le diamètre moyen des inclusions A est compris entre 0,3 et 1 m. 35 Matériau selon la revendication 34 caractérisé en ce que le diamètre moyen des inclusions A est compris entre 0,4 et 0,6 m. 36 Procédé de fabrication de compositions selon l'une des revendications précédentes caractérisé en ce que les inclusions des deux types sont introduites dans la matrice par une ou plusieurs opérations d'extrusion. 37. Procédé selon la revendication 36 caractérisé en ce que les inclusions des deux types sont obtenues par introduction de particules dans le milieu de fabrication de la matrice thermoplastique. 38 Procédé selon la revendication 36 caractérisé en ce que les inclusions A sont obtenues par mélange en fondu à l'aide d'un dispositif d'extrusion de la matrice ou d'une composition comprenant la matrice et les inclusions B, avec un composé élastomérique ou thermoplastique dans des conditions telles que ledit composé se disperse en inclusions dans ladite matrice ou ladite composition. 39. Procédé selon la revendication 38 caractérisé en ce que le composé thermoplastique ou élastomérique comporte des fonctionnalités de compatibilisation avec la matrice et /ou en ce que un composé de compatibilisation est ajouté lors de la phase de mélange en fondu. 40. Procédé selon l'une des revendications 36 à 39 caractérisé en ce que les inclusions de chaque types sont introduites successivement par introduction de particules dans le milieu de fabrication de la matrice thermoplastique et introduction lors d'une opération d'extrusion de particules ou d'un composé susceptible de former des inclusions dans la matrice. 41. Procédé selon l'une des revendications 36 à 40 caractérisé en ce que les inclusions sont introduites dans la matrice par extrusion sous forme de mélange maître. 42. Articles mis en forme à partir de compositions selon l'une des revendications précédentes.